FR 2852865 A1 20041001 FR 0303531 A 20030324 La présente invention concerne un procédé pour améliorer le point d'écoulement de charges contenant des paraffines, linéaires et/ou peu ramifiées, longues (plus de 10 atomes de carbone), en particulier pour convertir, avec un bon rendement, des charges possédant des points d'écoulement élevés en au moins une coupe présentant un point d'écoulement bas et un haut indice de viscosité pour les bases huiles. La présente invention a également pour objet un catalyseur comportant au moins une zéolithe (tamis moléculaire) choisie dans le groupe formé par les zéolithes de type structural TON (Theta-1, ZSM-22, ISI-1, NU-10 et KZ2) et au moins une zéolithe ZBM-30 synthétisée de préférence en présence d'un structurant particulier tel que le triéthylène 10 tétramine, au moins une matrice minérale poreuse, au moins un élément hydrodéshydrogénant, de préférence choisi parmi les éléments du groupe VIB et du groupe VIII de la classification périodique, et son utilisation pour la conversion des hydrocarbures et le procédé de réduction du point d'écoulement avec ce catalyseur. Art antérieur Les lubrifiants de haute qualité sont d'une importance primordiale pour le bon fonctionnement des machines modernes, des automobiles, et des camions. Cependant, la quantité de paraffines issues directement du pétrole, non traitées, et possédant les propriétés adéquates pour constituer des bons lubrifiants est très faible par rapport à la demande croissante dans ce secteur. Le traitement des fractions pétrolières lourdes à fortes teneurs en paraffines linéaires ou peu ramifiées est nécessaire afin d'obtenir des huiles de base de bonne qualité et ce avec les meilleurs rendements possibles, par une opération qui vise à éliminer les paraffines linéaires ou très peu branchées, des charges qui seront ensuite utilisées en tant que huiles de base ou en tant que kérosène ou carburéacteur (jet fuel). 25 En effet, les paraffines de haut poids moléculaire qui sont linéaires ou très faiblement branchées et qui sont présentes dans les huiles ou dans le kérosène ou carburéacteur conduisent à des points d'écoulement hauts et donc à des phénomènes de figeage pour des utilisations à basse température. Afin de diminuer les valeurs des points d'écoulement, ces paraffines linéaires pas ou très peu branchées doivent être 30 entièrement ou partiellement éliminées. Cette opération peut s'effectuer par extraction par des solvants tels que le propane ou la méthyl-éthyl cétone, on parle alors de déparaffinage au propane ou à la méthyl éthyl-cétone (MEK). Cependant, ces techniques sont coûteuses, longues et pas toujours aisées à mettre en couvre. Un autre moyen est le craquage sélectif des chaînes paraffiniques linéaires les plus longues qui conduit à la formation de composés de poids moléculaire plus faible dont une partie peut être éliminée par distillation. Compte tenu de leur sélectivité de forme les zéolithes sont parmi les catalyseurs les plus utilisés. L'idée qui prévaut à leur utilisation est qu'il existe des structures zéolithiques dont les ouvertures de pores sont telles qu'elles permettent l'entrée dans leur microporosité des paraffines linéaires longues ou très peu branchées mais en excluent 10 les paraffines ramifiées, les napthènes et les aromatiques. Ce phénomène conduit ainsi à un craquage sélectif des paraffines linéaires ou très peu branchées. Des catalyseurs à base de zéolithes ayant des tailles de pores intermédiaires telles que les ZSM-5, ZSM-1 1, ZSM-1 2, ZSM-22, ZSM-23, ZSM-35 et ZSM-38 ont été décrits pour leur utilisation dans ces procédés notamment dans les brevets US-A15 3 894 938; US-A-4 176 050;US-A-4 181 598; US-A-4 222 855; US-A-4 229,282 et US-A-4 247 388. Des mélanges de zéolithes à larges pores et de ces zéolithes à pores intermédiaires utilisables dans un procédé de déparaffinage sont décrits dans la demande de brevet WO-A-02/08 8279. Par ailleurs, il a été constaté que les procédés utilisant ces zéolithes (ZSM-5, ZSM-11, ZSM-12, ZSM-22, ZSM-23, ZSM-35 et ZSM-38) permettent d'obtenir des huiles par craquage de charges contenant des quantités de paraffines linéaires ou très peu branchées inférieures à 50 % poids. Cependant, pour des charges contenant des quantités supérieures de ces composés il est apparu que leur craquage conduit à la 25 formation de quantités importantes de produits de poids moléculaires plus faibles, tels que du butane, propane, éthane et méthane, ce qui réduit considérablement le rendement en produits recherchés. Pour pallier ces inconvénients, la demanderesse a porté ses efforts de recherche sur la mise au point de catalyseurs comportant au moins une zéolithe (tamis moléculaire) 30 choisie dans le groupe formé par les zéolithes de type structural TON (Theta-1, ZSM-22, ISI-1, NU-10 et KZ-2) et au moins une zéolithe choisie dans le groupe formé par les zéolithes (ZSM-48, EU-2, EU-11 et ZBM-30), au moins un élément hydrodéshydrogénant, de préférence choisi parmi les éléments du groupe VIB et du groupe VIII de la classification périodique. La demanderesse a alors découvert de manière surprenante que l'utilisation d'un catalyseur comportant au moins une zéolite de type structural TON et au moins une zéolithe ZBM-30 synthétisée avec un structurant particulier tel que le triéthylène tétramine permet d'abaisser le point d'écoulement de la charge tout en obtenant un haut indice de viscosité (VI) et en maintenant un bon rendement en produits désirés. La présente invention propose un procédé catalytique pour la réduction du point d'écoulement à base de tels catalyseurs. Objet de l'invention Un premier objet de l'invention est un catalyseur comportant au moins une zéolithe 10 (tamis moléculaire) choisie dans le groupe formé par les zéolithes de type structural TON (Theta-1, ZSM-22, ISI-1, NU-10 et KZ-2) et au moins une zéolithe ZBM-30 synthétisée de préférence avec un structurant particulier tel que le triéthylènetétramine, au moins un élément hydro-déshydrogénant, de préférence choisi parmi les éléments du groupe VIB et du groupe VIII de la classification périodique. Un autre objet de l'invention est un procédé pour l'amélioration du point d'écoulement d'une charge paraffinique comportant des paraffines de plus de 10 atomes de carbone, dans lequel la charge à traiter est mise au contact d'un catalyseur comportant au moins une zéolithe (tamis moléculaire) choisie dans le groupe formé par les zéolithes de type structural TON (Theta-1, ZSM-22, 11-1, NU-10 et KZ-2) et au moins 20 une zéolithe ZBM-30 synthétisée avec un structurant particulier tel que le triéthylènetétramine, au moins un élément hydro-déshydrogénant, de préférence choisi parmi les éléments du groupe VIB et du groupe VIII de la classification périodique, au moins une matrice minérale poreuse, à une température comprise entre 200 et 450 OC, une pression entre 0,1 et 25 MPa et une vitesse volumique horaire entre 0,05 et 30 h-1, 25 en présence d'hydrogène à raison de 50 à 2000 normaux litres d'hydrogène par litre de charge (NIII). Les zéolithes comprises dans le catalyseur selon l'invention qui sont de type structural TON sont décrites dans l'ouvrage "Atlas of Zeolite Structure Types", W.M. Meier, D.H. Olson and Ch. Baerlocher, 4th Revised edition, 1996, Elsevier. La synthèse de la zéolithe ZBM-30 est décrite dans le brevet EP-A-46504. De façon inattendue, ledit catalyseur présente une activité et une sélectivité en déparaffinage (amélioration du point écoulement) plus importante que les formules catalytiques à base de zéolithes (tamis moléculaire) connues dans l'art antérieur. Avantageusement ce procédé permet de convertir une charge possédant un haut point d'écoulement en un produit possédant un point d'écoulement plus bas. Il est donc applicable pour la réduction du point d'écoulement des gazoles par exemple. Il permet également de diminuer le point d'écoulement de charges plus lourdes afin d'obtenir des bases huiles présentant de bonnes propriétés à froid et un haut indice de viscosité. Les charges qui peuvent être traitées selon le procédé de l'invention sont avantageusement des fractions possédant des points d'écoulement relativement hauts dont on désire diminuer la valeur. Des charges typiques qui peuvent être traitées avantageusement selon l'invention 10 possèdent en général un point d'écoulement au dessus de 0 OC. Les produits résultant du traitement selon le procédé ont des points d'écoulement inférieurs à 0OC et de préférence inférieurs à environ -10 OC. Les charges qui peuvent être traitées selon le procédé de l'invention contiennent des paraffines, des oléfines, des naphtènes, des aromatiques et aussi éventuellement 15 des composés azotés, soufrés et oxygénés organiques. Les paraffines issues du procédé Fischer-Tropsch sont exclues. L'utilisation du catalyseur selon l'invention dans les conditions décrites ci-dessus permet, notamment, la production de produits à faible point d'écoulement avec de bons rendements, et à haut indice de viscosité dans le cas des fractions les plus lourdes qui 20 sont traitées dans un objectif de production de bases huiles. Description détaillée de l'invention Le catalyseur selon l'invention comporte au moins une zéolithe choisie dans le groupe formé par les zéolithes de type structural TON et au moins une zéolithe ZBM-30 synthétisée de préférence avec un structurant particulier tel que le triéthylène tétramine, 25 au moins un élément hydro-déshydrogénant, de préférence choisi parmi les éléments du groupe VIB et du groupe VIII (de manière préférée les métaux nobles du groupe VIII) de la classification périodique et au moins une matrice minérale poreuse. La zéolithe de type structural TON entrant dans la composition du catalyseur est choisie dans le groupe formé des zéolithes Theta-1, ISI-1, NU-10, KZ-2 et ZSM-22 30 décrites dans l'ouvrage "Atlas of Zeolite Structure Types", W.M. Meier, D.H. OIson and Ch. Baerlocher, 4th Revised edition, 1996, Elsevier, ainsi que dans les brevets US-A4556 477 et US-A4 902 406 en ce qui concerne la zéolithe ZSM-22 et dans les brevets EP-65 400 et EP-7624 pour la zéolithe NU-1 0. La synthèse de la zéolithe ZBM-30 est décrite dans le brevet EP-A-46504. De manière préférée les zéolithes NU-10, ZSM-22 et ZBM-30 sont utilisées. La zéolithe ZBM-30 est synthétisée de préférence selon les méthodes décrites dans le brevet EP-A-46504 selon le mode opératoire utilisant l'agent structurant triéthylène tétramine. Le rapport Si/AI global des zéolithes entrant dans la composition des catalyseurs selon l'invention ainsi que la composition chimique des échantillons sont déterminés par fluorescence X et absorption atomique. Les rapports Si/AI des zéolithes décrites ci-dessus sont celles obtenues à la 10 synthèse selon les modes opératoires décrits dans les différents documents cités ou bien obtenus après des traitements de désalumination post-synthèse bien connus de l'homme de l'art, tels que et à titre non exhaustif les traitements hydrothermiques suivis ou non d'attaques acides ou bien encore les attaques acides directes par des solutions d'acides minéraux ou organiques. Les zéolithes entrant dans la composition des catalyseurs selon l'invention peuvent être calcinées et échangées par au moins un traitement par une solution d'au moins un sel d'ammonium de manière à obtenir la forme ammonium des zéolithes qui une fois calcinée conduisent à la forme hydrogène des dites zéolithes. Les zéolithes entrant dans la composition du catalyseur selon l'invention sont au 20 moins en partie, de préférence pratiquement totalement, sous forme acide, c'est-à-dire sous forme hydrogène (H+). Le rapport atomique Na/T est généralement inférieur à 10 % et de préférence inférieur à 5 % et de manière encore plus préférée inférieur à 1 %. D'autre part, le catalyseur objet de l'invention contient au moins un élément hydrodéshydrogénant, de préférence choisi parmi les éléments du groupe VIB et du groupe VIII 25 (c'est-à-dire métal ou composé) de la classification périodique et au moins une matrice minérale poreuse. Dans le cas o l'élément est au moins un métal du groupe VIII, de préférence lorsqu'il s'agit d'au moins un métal noble et avantageusement d'un métal noble choisi dans le groupe formé par le platine et le palladium, il peut être introduit sur les zéolithes 30 par exemple par imprégnation à sec, par échange ionique ou toute autre méthode connue de l'homme du métier, ou bien il peut être introduit sur la matrice. Selon une première variante, préalablement à leur mise en forme au moins une des zéolithes précédemment décrites est soumise au dépôt d'au moins un métal du groupe VII, de préférence choisi dans le groupe formé par le platine et le palladium. Les zéolithes ainsi chargées en métaux sont mélangées. Le mélange de ces zéolithes qui sont alors à l'état de poudre est réalisé par toutes les techniques de mélange de poudres connues de l'homme du métier. Une fois le mélange des poudres de zéolithes, chargées en métaux, réalisé, le mélange est mis en forme par toute technique connue de l'homme de l'art. Il peut en particulier être mélangé à une matrice, généralement amorphe, par exemple à une poudre humide de gel d'alumine. Le mélange est ensuite mis en forme, par exemple par extrusion au travers d'une filière. La mise en forme peut être réalisée avec d'autres matrices que l'alumine, telles que par exemple la magnésie, les silice-alumines amorphes, les argiles naturelles (kaolin, bentonite, sepiolite, attapulgite), la silice, l'oxyde de titane, l'oxyde de bore, la zircone, les phosphates d'aluminium, les phosphates de titane, les phosphates de zirconium, le charbon et leurs mélanges. On préfère utiliser des matrices contenant de l'alumine, sous 15 toutes ces formes connues de l'Homme du métier, et de manière encore plus préférée les alumines, par exemple l'alumine gamma. D'autres techniques que l'extrusion, telles que le pastillage ou la dragéification, peuvent être utilisées. On peut aussi avantageusement utiliser des mélanges d'alumine et de silice, des mélanges d'alumine et de silice-alumine. Les catalyseurs obtenus par la présente invention sont mis en forme sous la forme de grains de différentes formes et dimensions. Ils sont utilisés en général sous la forme d'extrudés cylindriques ou polylobés tels que bilobés, trilobés, polylobés de forme droite ou torsadée, mais peuvent éventuellement être fabriqués et employés sous la forme de poudre concassées, de tablettes, d'anneaux, de billes, de roues. Après l'étape de mise en forme, le produit obtenu est soumis à une étape de séchage puis à une étape de calcination. Dans le cas o le métal hydrogénant est un métal noble du groupe VIII, et de préférence est le platine et/ou le palladium, il peut également et avantageusement être déposé sur le support après la mise en forme des zéolithes exemptes de métaux, par tout 30 procédé connu de l'homme de l'art et permettant le dépôt du métal sur le tamis moléculaire. Dans ce cas le support est obtenu d'une manière analogue à celle décrite précédemment. Dans la suite du texte on désignera par le terme support, le mélange de zéolithes (exempts de métaux) plus matrice après mise en forme, séchage et calcination, par exemple tel que précédemment obtenu. Pour déposer le métal sur les zéolithes, on peut utiliser la technique d'échange 5 cationique avec compétition o le compétiteur est de préférence le nitrate d'ammonium, le rapport de compétition étant au moins égal à environ 20 et avantageusement d'environ 30 à 200. Dans le cas du platine ou du palladium, on utilise habituellement un complexe tétramine du platine ou un complexe tétramine du palladium: ces derniers se déposeront alors pratiquement en totalité sur les zéolithes. Cette technique d'échange catonique 10 peut également être utilisée pour déposer directement le métal sur la poudre de tamis moléculaire, avant son mélange éventuel avec une matrice. Le dépôt du métal (ou des métaux) du groupe VIII est suivi en général d'une calcination sous air ou oxygène, usuellement entre 300 et 600 OC durant 0,5 à 10 heures, de préférence entre 350 et 550 0C durant 1 à 4 heures. On peut procéder ensuite à une 15 réduction sous hydrogène, généralement à une température comprise entre 300 et 600 OC pendant 1 à 10 heures, de préférence on opérera entre 350 et 550 OC pendant 2 à heures. On peut également déposer le platine et/ou le palladium non plus directement sur les tamis moléculaires, mais sur la matrice (par exemple le liant aluminique) du support, 20 avant ou après l'étape de mise en forme, en mettant en oeuvre un échange anionique avec de l'acide hexachloroplatinique, de l'acide hexachloropalladique et/ou du chlorure de palladium en présence d'un agent compétiteur, par exemple l'acide chlorhydrique. En général après le dépôt de platine et/ou de palladium, le catalyseur est comme précédemment soumis à une calcination puis réduit sous hydrogène comme indiqué ci25 dessus. Le support du catalyseur de la présente invention renferme généralement les teneurs suivantes en matrice et zéolithes: - 5 à 95 % poids, de préférence 10 à 90 % poids, de manière plus préférée de 15 à 85 % poids et de manière très préférée de 20 à 80 % poids de zéolithes telles que au 30 moins une zéolithe soit choisie dans le groupe formé par les zéolithes de type structural TON (Theta-1, ZSM-22, ISI-1, NU-10 et KZ-2) et au moins une zéolithe est une zéolithe ZBM-30, - 5 à 95 %, de préférence de 10 à 90 %, de manière plus préférée de 15 à 85 % et de manière très préférée de 20 à 80 % poids d'au moins une matrice minérale 35 poreuse amorphe ou mal cristallisée de type oxyde, La répartition entre les deux zéolithes de chacun des groupes définis précédemment est telle que la teneur en zéolithe(s) choisie(s) dans le groupe formé par les zéolithes de type structural TON (Theta-1, ZSM-22, ISI-1, NU-1i0 et KZ-2) peut varier de 1 à 99 % de préférence de 5 à 95 % et manière encore plus préférée peut varier 5 entre 10 et 90 % en pourcentages relatifs de l'ensemble des zéolithes introduites dans le catalyseur. De même, la teneur en zéolithe ZBM-30 varie de 1 à 99 % de préférence de 5 à 95 % et manière encore plus préférée varie entre 10 et 90 %, en pourcentages relatifs, de l'ensemble des zéolithes introduites dans le catalyseur. La teneur en métal(aux) noble(s) ainsi éventuellement introduit(s), exprimée en 10 pourcent poids par rapport à la masse totale du catalyseur, est généralement inférieure à %, de préférence inférieure à 3 %, de manière encore plus préférée inférieure à 2 % et généralement inférieure à 1 % poids. Dans le cas o le catalyseur comporte un métal hydrogénant du groupe VIII de préférence un métal noble et avantageusement le platine et/ou le palladium, le 15 catalyseur est généralement réduit dans le réacteur en présence d'hydrogène et dans des conditions bien connues de l'homme de l'art. Dans le cas o le métal hydrogénant n'est pas un métal noble, les éléments du groupe VIB et du groupe VIII éventuellement introduits dans le catalyseur selon l'invention peuvent être présents en totalité ou partiellement sous la forme métallique 20 et/ou oxyde et/ou sulfure. Parmi les éléments du groupe VIB, le molybdène et le tungstène sont préférés. Les sources d'élément du groupe VIB qui peuvent être utilisées sont bien connues de l'homme du métier. Par exemple, parmi les sources de molybdène et de tungstène, on peut utiliser les oxydes et hydroxydes, les acides molybdiques et 25 tungstiques et leurs sels en particulier les sels d'ammonium tels que le molybdate d'ammonium, l'heptamolybdate d'ammonium, le tungstate d'ammonium, l'acide phosphomolybdique, l'acide phosphotungstique et leurs sels. On utilise de préférence les oxydes et les sels d'ammonium tels que le molybdate d'ammonium, l'heptamolybdate d'ammonium et le tungstate d'ammonium. Le catalyseur de la présente invention peut renfermer un métal non noble du groupe VIII et de préférence le cobalt et le nickel. D'une manière avantageuse on utilise les associations des éléments des groupes VI et VIII non noble suivantes: nickelmolybdène, cobalt-molybdène, fermolybdène, fer-tungstène, nickel-tungstène, cobalttungstène, les associations préférées sont: nickel-molybdène, nickel-tungstène. Il est également possible d'utiliser des associations de trois métaux par exemple nickel-cobaltmolybdène. Les sources d'élément du groupe VIII qui peuvent être utilisées sont bien connues de l'homme du métier. Par exemple, on utilisera les nitrates, les sulfates, les 5 phosphates, les halogénures par exemple, chlorures, bromures et fluorures, les carboxylates par exemple acétates et carbonates. Lorsque la fonction hydrogénante est assurée par un métal non noble du groupe VIII ou une association métal non noble du groupe VIII et d'un métal du groupe VIB, - la composition du support constitué d'au moins une matrice et des zéolithes 10 décrites dans l'invention est la même que celle décrite précédemment et, - la teneur pondérale en au moins un élément choisi parmi les éléments du groupe VIB et du groupe VIII non nobles est comprise entre 0,1 et 60 %, de préférence entre 1 et 50 % et de manière encore plus préférée entre 2 et 40 %. Généralement, afin de terminer la préparation du catalyseur, on laisse reposer le 15 solide humide sous une atmosphère humide à une température comprise entre 10 et 0C, puis on sèche le solide humide obtenu à une température comprise entre 60 et 150 0C, et enfin on calcine le solide obtenu à une température comprise entre 150 et 800 'C, généralement entre 250 et 600 0C. Les catalyseurs de la présente invention peuvent éventuellement être soumis à 20 un traitement de sulfuration permettant de transformer, au moins en partie, les espèces métalliques en sulfure avant leur mise en contact avec la charge à traiter. Ce traitement d'activation par sulfuration est bien connu de l'homme du métier et peut être effectué par toute méthode déjà décrite dans la littérature. Dans le cas des métaux non nobles, une méthode de sulfuration classique bien 25 connue de l'homme du métier consiste à chauffer en présence ou sous flux d'un mélange hydrogéne/hydrogène sulfuré ou encore sous d'hydrogène sulfuré pur, à une température comprise entre 150 et 800 'C, de préférence entre 250 et 600 C, généralement dans une zone réactionnelle à lit traversé. Charges Le procédé permet de convertir une charge possédant un haut point d'écoulement en un produit possédant un point d'écoulement plus bas. Il est donc applicable pour la réduction du point d'écoulement des gazoles par exemple. Il permet également de diminuer le point d'écoulement de charges plus lourdes afin d'obtenir des bases huiles présentant de bonnes propriétés à froid et un haut indice de viscosité. Les charges qui peuvent être traitées selon le procédé de l'invention sont avantageusement des fractions possédant des points d'écoulement relativement hauts dont on désire diminuer la valeur. Des charges typiques qui peuvent être traitées avantageusement selon l'invention possèdent en général un point d'écoulement au dessus de 0 0C. Les produits résultants du traitement selon le procédé ont des points d'écoulement inférieurs à 0 C et de préférence inférieurs à environ -10 'C. Ces charges contiennent de préférence au moins 20 % volume de composés bouillant au-dessus de 340 'C, de préférence à au moins 350 OC et avantageusement à au moins 380 'C. Dans ce dernier exemple, cela ne signifie pas que le point d'ébullition est de 380 'C et plus, mais de 380 OC ou plus. Le procédé selon l'invention est particulièrement adapté pour traiter des distillats 15 paraffiniques tels que les distillats moyens qui englobent les gazoles, les kérosènes, les carburéacteurs, les distillats sous vide et toutes autres fractions dont le point d'écoulement et la viscosité doivent être adaptés pour rentrer dans le cadre des spécifications. Les charges qui peuvent être traitées selon le procédé de l'invention contiennent 20 des paraffines, des oléfines, des naphtènes, des aromatiques et aussi éventuellement des composés azotés, soufrés et oxygénés organiques. La charge peut être aussi par exemple des distillats issus de la distillation directe du brut ou d'unités de conversion telles que le FCC, le coker ou la viscoréduction, ou provenant d'unités d'extraction d'aromatiques, ou provenant de désulfuration ou 25 d'hydroconversion de RAT (résidus atmosphériques) et/ou de RSV (résidus sous vide), ou encore la charge peut être une huile désasphaltée, ou encore un résidu d'hydrocraquage par exemple issu d'une étape d'hydrocraquage, un distillat sous vide ayant subi une étape d'hydroraffinage, et de façon plus générale des bases pour huiles lubrifiantes, ou bien encore des polyalpha-oléfines à haut point d'écoulement ou tout 30 mélange des charges précédemment citées. Les paraffines issues du procédé Fischer-Tropsch sont exclues. La charge à traiter possède de préférence une teneur en composés azotés inférieure à environ 200 ppm poids et de préférence inférieure à 100 ppm poids. La teneur en soufre est inférieure à 1000 ppm poids, de préférence inférieure à 500 ppm et de manière encore plus préférée inférieure à 200 ppm poids. La teneur en métaux de la charge, tels que Ni ou V, est extrêmement réduite, c'est-à-dire inférieure à 50 ppm poids, de manière préférée inférieure à 10 ppm poids et de manière encore plus préférée inférieure à 2 ppm poids. L'utilisation du catalyseur selon l'invention dans les conditions décrites ci-dessous permet, notamment, la production de produits à faible point d'écoulement avec de bons rendements, et à haut indice de viscosité dans le cas des fractions les plus lourdes qui sont traitées dans un objectif de production de bases huiles. 10 Conditions opératoires Les conditions opératoires dans lesquelles s'opère le procédé de déparaffinage catalytique de l'invention sont les suivantes: - la température de réaction est comprise entre 200 et 450 OC et de préférence entre 200 et 430 OC, avantageusement 250-420 0C; - la pression est comprise entre 0,1 et 25 MPa et de préférence entre 1 environ et MPa; - la vitesse volumique horaire (VVH exprimée en volume de charge injectée par unité de volume de catalyseur et par heure) est comprise entre environ 0,05 et environ 30 h1 et de préférence entre environ 0,1 et environ 20 h-1 et de manière 20 encore plus préférée entre environ 0,1 et environ 10 h-1. Le contact entre la charge et le catalyseur est réalisé en présence d'hydrogène. Le taux d'hydrogène utilisé et exprimé en litres d'hydrogène par litre de charge est compris entre 50 et environ 2000 litres d'hydrogène par litre de charge et de préférence entre 100 et 1500 normaux litres d'hydrogène par litre de charge. Modes de réalisation Le procédé de déparaffinage catalytique selon l'invention peut être précédé d'une étape d'hydroisomérisation-hydroconversion en présence d'un catalyseur contenant au moins un métal noble déposé sur un support acide amorphe. Cette étape d'hydroisomérisation-hydroconversion est éventuellement précédée 30 d'une étape d'hydroraffinage, cette étape d'hydroraffinagepouvant être suivie d'une séparation intermédiaire. L'étape d'hydroisomérisation-hydroconversion a lieu en présence d'hydrogène et en présence d'un catalyseur bifonctionnel comportant un support acide amorphe (de préférence une silice-alumine amorphe) et une fonction métallique hydrodéshydrogénante assurée par au moins un métal noble du groupe VIII. Le support est dit amorphe, c'est-à-dire dépourvu de tamis moléculaire, et en particulier de zéolithe, ainsi que le catalyseur. Le support acide amorphe est 5 avantageusement une silice-alumine amorphe mais d'autres supports sont utilisables. Lorsqu'il s'agit d'une silice-alumine, le catalyseur, généralement, ne contient pas d'halogène ajouté, autre que celui qui pourrait être introduit pour l'imprégnation, du métal noble par exemple. La silicealumine peut-être obtenue par toute technique de synthèse connue de l'homme de l'art telles que les techniques de co-précipitation, de cogélification, 10 etc. Durant l'étape d'hydroisomérisationhydroconversion, les molécules de la charge à traiter par exemple les nparaffines en présence d'un catalyseur bifonctionnel subissent une isomérisation puis éventuellement un hydrocraquage pour conduire respectivement à la formation d'isoparaffines et de produits de craquage plus légers tels que les gasoils et 15 le kérosène. La conversion des produits ayant des points d'ébullition supérieurs ou égal à la température d'ébullition initiale de la charge qui est d'au moins de 340 OC, voire 370 OC ou encore mieux d'au moins 380 0C, en produits à points d'ébullition inférieurs à la température initiale d'ébullition de la charge varie généralement entre 5 et 90 %, de préférence comprise entre 5 et 80 % mais est généralement de préférence inférieure à 20 80 % et encore mieux inférieure à 60 %. Dans un mode de réalisation préféré de l'invention, il est utilisé un catalyseur comprenant une silice-alumine particulière qui permet d'obtenir des catalyseurs très actifs mais aussi très sélectifs dans l'isomérisation de charges telles que définies précédemment. Les caractéristiques du catalyseur de prétraitement sont décrites plus en détail ciaprès: Le support préféré utilisé pour l'élaboration du catalyseur de prétraitement décrit dans le cadre de ce brevet est composé de silice SiO2 et d'alumine A1203. La teneur en silice du support, exprimée en pourcentage poids, est généralement comprise entre 1 et 30 95 %, avantageusement voire entre 5 et 95 % et de manière préférée entre 10 et 80 % et de manière encore plus préférée entre 20 et 70 % et entre 22 et 45 %. Cette teneur en silice est parfaitement mesurée à l'aide de la fluorescence X. Pour ce type particulier de réaction, la fonction métallique est apportée par un métal noble du groupe VIII de la classification périodique des éléments et plus particulièrement le platine et/ou le palladium. La teneur en métal noble, exprimée en pourcent poids de métal par rapport au 5 catalyseur, est comprise entre 0,05 à 10 et plus préférentiellement comprise entre 0,1 et 5. La préparation et la mise en forme du support, et en particulier de la silice-alumine est faite par des méthodes usuelles bien connues de l'homme de l'art. De façon avantageuse, préalablement à l'imprégnation du métal, le support pourra subir une 10 calcination comme par exemple un traitement thermique à 300-750 0C (600 OC préféré) pendant 0,25-10 heures (2 heures préféré) sous 0-30 % volume de vapeur d'eau (pour la silice alumine 7,5 % préféré). Le sel de métal noble est introduit par une des méthodes usuelles utilisées pour déposer le métal (de préférence le platine et/ou le palladium, le platine étant encore 15 préféré) à la surface d'un support. Une des méthodes préférées est l'imprégnation à sec qui consiste en l'introduction du sel de métal dans un volume de solution qui est égal au volume poreux de la masse de catalyseur à imprégner. Avant l'opération de réduction, le catalyseur pourra subir une calcination comme par exemple un traitement sous air sec à 300-750 0C (520 OC préféré) pendant 0,25-10 heures (2 heures préféré). Avant utilisation dans la réaction d'hydroisomérisation-conversion, le métal contenu dans le catalyseur doit être réduit. Une des méthodes préférées pour conduire la réduction du métal est le traitement sous hydrogène à une température comprise entre 150 et 650 OC et une pression totale comprise entre 0,1 et 25 MPa. Par exemple, une réduction consiste en un palier à 150 OC de 2 heures puis une montée en température 25 jusqu'à 450 OC à la vitesse de 1 'C/min puis un palier de 2 heures à 450 OC; durant toute cette étape de réduction, le débit d'hydrogène est de 1000 litres hydrogène/ litre catalyseur. Notons également que toutes méthode de réduction ex-situ est convenable. Les conditions opératoires dans lesquelles est effectuée l'étape d'hydroisomérisation-hydroconversion sont importantes. La pression sera maintenue entre 2 et 25 MPa et de préférence entre 3 et 20 MPa et avantageusement entre 2 et 18 MPa, la vitesse spatiale sera comprise entre 0,1 h-1 et 10 h-1, de préférence entre 0,2 et 10 h-1 et avantageusement entre 0,5 et 5,0 h-1. Le taux d'hydrogène est compris entre 100 et 2000 litres d'hydrogène par litre de charge et préférentiellement entre 150 et 1500 litres d'hydrogène par litre de charge. La température utilisée dans cette étape est comprise entre 200 et 450 OC et préférentiellement entre 250 et 450 OC, avantageusement entre 300 et 450 OC, et encore plus avantageusement supérieure à 340 OC, par exemple comprise entre 320 et 450 OC. Les deux étapes d'hydroraffinage et d'hydroisomérisation-conversion peuvent être 5 réalisées sur les deux types de catalyseurs dans des (deux ou plusieurs) réacteurs différents, ou/et sur au moins deux lits catalytiques installés dans un même réacteur. L'emploi du catalyseur ci-dessus décrit dans l'étape d'hydroisomérisationhydroconversion a pour effet d'augmenter le taux d'isomérisation de la fraction lourde (340 C+, ou encore 370 OC+ et mieux encore 380 OC+), de diminuer son point 10 d'écoulement et d'augmenter son VI. Plus généralement, on constate que le traitement de l'étape d'hydroisomérisation-hydroconversion permet ensuite d'obtenir de meilleurs rendements en fraction huile déparaffinée qui va être obtenue dans l'étape de déparaffinage catalytique. Dans un mode de réalisation, l'effluent issu de l'étape d'hydroisomérisation15 conversion peut en totalité être traité dans le procédé de déparaffinage selon l'invention. L'hydrogène peut être séparé préalablement. Le mode de réalisation, avec passage dans l'étape de déparaffinage catalytique de la totalité de l'effluent de l'étape d'hydroisomérisation-hydroconversion, est économiquement intéressant, puisque une seule unité de distillation est utilisée à la fin du procédé. De plus, à la distillation finale 20 (après déparaffinage catalytique ou traitements ultérieurs) un gasoil grand froid est obtenu. Dans une variante, il pourra subir une séparation d'une partie au moins (et de préférence d'au moins une majeure partie) de gaz légers qui comprennent l'hydrogène et éventuellement aussi des composés hydrocarbonés à au plus 4 atomes de carbone. Avantageusement dans un autre mode de réalisation, l'effluent issu de l'étape d'hydroisomérisation-hydroconversion est distillé de façon à séparer les gaz légers et également séparer au moins un résidu contenant les composés à point d'ébullition supérieur à au moins 340 OC. Il s'agit de préférence d'une distillation atmosphérique. On peut avantageusement distiller pour obtenir plusieurs fractions (essence, 30 kérosène, gazole par exemple), à point d'ébullition d'au plus 340 OC et une fraction (appelée résidu) à point d'ébullition initial supérieur à au moins 340 OC et mieux supérieur à 350 C et de préférence d'au moins 370 ou 380 OC. Selon une variante préférée de l'invention, cette fraction (résidu) sera ensuite traitée dans l'étape de déparaffinage catalytique, c'est à dire sans subir de distillation sous vide. Mais dans une autre variante, on peut utiliser une distillation sous vide. D'une façon générale, on appelle distillats moyens, la (les) fraction(s) à point d'ébullition initial d'au moins 150 0C et final allant jusqu'avant le résidu, c'est-à-dire généralement jusqu'à 340 0C, 350 OC ou de préférence inférieur à 370 OC ou à 380 OC. L'effluent issu de l'étape d'hydroisomérisation-hydroconversion peut subir, avant ou après distillation, d'autres traitements tels que par exemple une extraction d'une partie au moins des composés aromatiques. Une partie au moins de l'effluent issu de l'étape d'hydroisomérisationhydroconversion, effluent ayant éventuellement subi les séparations et/ou traitements 10 décrits ci-dessus, est alors soumise au procédé de déparaffinage catalytique selon l'invention. Notons que les composés bouillant au-dessus d'au moins 340 0C sont toujours soumis au déparaffinage catalytique. L'effluent en sortie de l'étape d'hydrodéparaffinage selon l'invention, est 15 avantageusement envoyé dans le train de distillation, qui intègre de préférence une distillation atmosphérique et une distillation sous vide, qui a pour but de séparer les produits de conversion de point d'ébullition inférieur à 340 0C et de préférence inférieur à 370 0C, (et incluant notamment ceux formés lors de l'étape d'hydrodéparaffinage catalytique), et de séparer la fraction qui constitue la base huile et dont le point initial 20 d'ébullition est supérieur à au moins 340 OC et de préférence supérieur ou égal à 370 OC. Par ailleurs, cette section de distillation sous vide permet de séparer les différents grades d'huiles. De préférence, avant d'être distillé, l'effluent en sortie du procédé d'hydrodéparaffinage catalytique selon l'invention est, au moins en partie et de préférence, dans 25 sa totalité, envoyé sur un catalyseur d'hydrofinishing (hydrofinition) en présence d'hydrogène de manière à réaliser une hydrogénation poussée des composés aromatiques éventuellement encore présents qui nuisent à la stabilité des huiles et des distillats. Cependant, l'acidité du catalyseur doit être suffisamment faible pour ne pas conduire à la formation de produit de craquage de point d'ébullition inférieur à 340 OC de 30 manière à ne pas dégrader les rendements finaux notamment en huiles. Le catalyseur utilisé dans cette étape d'hydrofinition comporte au moins un métal du groupe VIII et/ou au moins un élément du groupe VIB de la classification périodique. Les fonctions métalliques fortes: platine et/ou palladium, ou des combinaisons nickel- tungstène, nickel-molydbène seront avantageusement utilisées pour réaliser une hydrogénation poussée des aromatiques. Ces métaux sont déposés et dispersés sur un support de type oxyde amorphe ou cristallin, tel que par exemple, les alumines, les silices, les silicealumines. Le catalyseur d'hydrofinition (HDF) peut aussi contenir au moins un élément du groupe VII A de la classification périodique des éléments. De façon préférée ces catalyseurs contiennent du fluor et/ou du chlore. Les teneurs pondérales en métaux sont comprises entre 10 et 30 % dans le cas des métaux non-nobles et inférieures à 2 %, de manière préférée comprises entre 0,1 et 10 1,5 %, et de manière encore plus préférée entre 0,1 et 1,0 % dans le cas des métaux nobles. La quantité totale d'halogène est comprise entre 0,02 et 30 % poids, avantageusement entre 0,01 et 15 %, ou encore plus avantageusement entre 0,01 à %, de préférence 0,01 à 5 %. On pourra citer parmi les catalyseurs utilisables dans cette étape d'hydrofinition, et conduisant à d'excellentes performances, et notamment pour l'obtention d'huiles médicinales, les catalyseurs contenant au moins un métal noble du groupe VIII (platine et VIII par exemple) et au moins un halogène (chlore et/ou fluor), la combinaison chlore et fluor étant préférée. Les conditions opératoires dans lesquelles s'opère l'étape d'hydrofinition suivant éventuellement le procédé d'hydrodéparaffinage catalytique de l'invention sont les suivantes: - la température de réaction est comprise entre 180 et 400 OC et de préférence entre 210 et 350 OC, avantageusement 230-320 OC; - la pression est comprise entre 0,1 et 25 MPa et de préférence entre 1,0 et 20 MPa; - la vitesse volumique horaire (wh exprimée en volume de charge injectée par unité de volume de catalyseur et par heure) est comprise entre environ 0,05 et environ 100 et de préférence entre environ 0,1 et environ 30 h-1. Le contact entre la charge et le catalyseur est réalisé en présence d'hydrogène. Le taux d'hydrogène utilisé et exprimé en litres d'hydrogène par litre de charge est compris entre 50 et environ 2000 litres d'hydrogène par litre de charge et de préférence entre 100 et 1500 litres d'hydrogène par litre de charge. Avantageusement, la température de l'étape d'hydrofinition (HDF) est inférieure à la température de l'étape d'hydrodéparaffinage catalytique (HDPC). La différence THDPCTHDF est généralement comprise entre 20 et 200 OC, et de préférence entre 30 et 100 OC. L'effluent en sortie d'HDF est alors envoyé dans le train de distillation. Dans la variante du procédé selon l'invention incluant une étape préliminaire d'hydroconversion/hydroisomérisation, les huiles de base obtenues dans un procédé tel que décrit ci-dessus présentent un point d'écoulement inférieur à -10 0C, un VI supérieur à 95, de préférence supérieur à 110 et de manière encore plus préférée supérieur à 120, une viscosité d'au moins 3,0 cSt à 100 OC, une couleur ASTM inférieure à 1 et une 10 stabilité aux UV telle que l'accroissement de la couleur ASTM est compris entre 0 et 4 et de préférence entre 0,5 et 2,5. Le test de stabilité aux UV, adapté des procédés ASTM D925-55 et Dl 14855, fournit une méthode rapide pour comparer la stabilité des huiles de lubrification exposées à une source de rayons ultraviolets. La chambre d'essai est constituée d'une enceinte 15 métallique munie d'un plateau tournant qui reçoit les échantillons d'huiles. Une ampoule produisant les mêmes rayons ultraviolets que ceux de la lumière solaire et placée au sommet de la chambre d'essai est dirigée vers le bas sur les échantillons. Parmi les échantillons est incluse une huile standard à caractéristiques U.V connues. La couleur ASTM Dl 500 des échantillons est déterminée à t=0 puis après 45 h d'exposition à 55 OC. 20 Les résultats sont transcrits pour l'échantillon standard et les échantillons de l'essai comme suit: a) couleur initiale ASTM D1500, b) couleur finale ASTM Dl 500, c) accroissement de la couleur, d) trouble, e) précipité. Un autre avantage de cette variante du procédé selon l'invention est qu'il est possible d'atteindre des teneurs en aromatiques très basses, inférieures à 2 % poids de préférence à 1 % poids et mieux inférieur à 0, 05 % poids) et même d'aller jusqu'à la 30 production des huiles blanches de qualité médicinale ayant des teneurs en aromatiques inférieures à 0,01 % poids. Ces huiles ont des valeurs d'absorbance UV à 275, 295 et 300 nanomètres respectivement inférieures à 0,8, 0,4 et 0,3 (méthode ASTM D2008) et une couleur Saybolt comprise entre 0 et 30. De façon particulièrement intéressante donc, le procédé selon l'invention permet aussi d'obtenir des huiles blanches médicinales. Les huiles blanches médicales sont des huiles minérales obtenues par un raffinage poussé du pétrole, leur qualité est soumise à différentes réglementations qui visent à garantir leur innocuité pour des applications 5 pharmaceutiques, elles sont dépourvues de toxicité et se caractérisent par leur densité et leur viscosité. Les huiles blanches médicinales comprennent essentiellement des hydrocarbures saturés, elles sont chimiquement inertes et leur teneur en hydrocarbures aromatiques est faible. Une attention particulière est portée aux composés aromatiques et notamment à 6 hydrocarbures aromatiques polycycliques (P.A.H. pour l'abréviation 10 anglo-saxonne de polycyclic aromatic hydrocarbons) qui sont toxiques et présents à des concentrations d'une partie par milliard en poids de composés aromatiques dans l'huile blanche. Le contrôle de la teneur totale en aromatiques peut être effectué par la méthode ASTM D 2008, ce test d'adsorption UV à 275, 292 et 300 nanomètres permet de contrôler une absorbance inférieure respectivement à 0,8, 0,4 et 0,3 (c'est à dire que les huiles 15 blanches ont des teneurs en aromatiques inférieures à 0,01 % en poids). Ces mesures sont effectuées avec des concentrations de lg d'huile par litre, dans une cuve de 1 cm. Les huiles blanches commercialisées se différencient par leur viscosité mais aussi par leur brut d'origine qui peut être paraffinique ou naphténique, ces deux paramètres vont induire des différences à la fois dans les propriétés physico-chimiques des huiles 20 blanches considérées, mais aussi dans leur composition chimique. Les exemples qui suivent illustrent l'invention sans toutefois en limiter la portée. Exemple 1: Préparation d'un catalyseur Cl conforme à l'invention Le catalyseur Cl comporte une zéolithe ZSM-22 et une zéolithe ZBM-30. Ce catalyseur est obtenu selon le mode opératoire décrit ci-après. La zéolithe ZSM-22 est obtenue selon le mode de synthèse décrit dans l'article of Applied Catalysis,1989, 48, page 137 et la zéolithe ZBM-30 est synthétisée selon le brevet BASF EP-A-46504 avec le structurant organique triéthylène tétramine. Les zéolithes ZSM-22 et ZBM-30 brutes de synthèse sont soumises à une calcination à 550 'C sous flux d'air sec durant 12 heures. Puis le solide ZSM-22 obtenu 30 est soumis à 4 échanges ioniques successifs dans une solution de NH4NO3 1ON, à environ 100 cC pendant 4 heures pour chaque échange. La zéolithe H-ZSM-22 sous forme acide ainsi obtenue présente un rapport Si/AI= et un rapport Na/AI = 0,003. La zéolithe H-ZBM-30 (forme acide) ainsi obtenue possède un rapport Si/AI de 45 et un rapport Na/AI inférieur à 0,001. Puis, 30 grammes de zéolithe H-ZSM-22 sous forme de poudre sont mélangés avec 70 grammes de zéolithe H-ZBM-30. Ensuite le mélange des deux zéolithes est malaxé avec un gel d'alumine de type SB3 (fourni par la société Condéa) préalablement peptisé avec une solution aqueuse contenant d'acide nitrique à 68 % poids et malaxé 5 durant 15 minutes. La pâte (gel d'alumine + zéolithes) malaxée est alors extrudée au travers d'une filière de diamètre 1,4 mm. Les extrudés ainsi obtenus sont calcinés à 500 OC durant 2 heures sous air. La teneur pondérale en zéolithe ZSM-22 dans les extrudés de support est de 24 % et celle de la zéolithe H-ZBM-30 est de 56 % soit une teneur globale en zéolithes de 80 % poids. Ensuite, les extrudés de support sont soumis à une étape d'imprégnation à sec par une solution aqueuse du sel de platine Pt(NH3)4,20H, puis calcinés sous air sec à 550 OC. La teneur pondérale en platine du catalyseur Cl ainsi obtenu est de 0,48 %. Exemple 2: Utilisation du catalyseur Cl pour l'amélioration du point d'écoulement d'un résidu d'hydrocraquace Le catalyseur Cl dont la préparation est décrite dans l'exemple 1 est utilisé pour préparer une base huile à partir de la charge décrite dans le tableau 1, qui est un résidu d'hydrocraquage issu d'un distillat sous vide. Tableau 1: Caractéristiques de la charge Teneur en soufre (ppm poids) 8 Teneur en azote (ppm poids) 1 Point d'écoulement ( C) + 40 Point initial 281 % 348 % 418 % 505 Point final 583 Le catalyseur est préalablement réduit sous hydrogène à 450 C avant le test 20 catalytique in situ dans le réacteur. Cette réduction s'effectue par paliers. Elle consiste en un palier à 150 OC de 2 heures, puis une montée en température jusqu'à 450 OC à la vitesse de 1 OC/min, puis un palier de 2 heures à 450 C. Durant ce protocole de réduction, le débit d'hydrogène est de 1000 litres d'H2 par litre de catalyseur. La réaction a lieu à 325 OC, sous une pression totale de 12 MPa, une vitesse 25 volumique horaire 1 h-1 et un débit d'hydrogène de 1000 litres d'H2 par litre de charge. 2852865 20 Les caractéristiques de l'huile obtenue, fraction 380 C+, sont reportées dans le Tableau 2, ci-après. Tableau 2 1 1 lCatalyseur Cl Indice de Viscosité Vl de la fraction 134 380 C+ Point d'écoulement de la fraction -21 380 C+ ( C) Rendement Huile (380 C+) 84,9 (% poids) Ces exemples montrent tout l'intérêt à utiliser le catalyseur selon l'invention, qui 5 permet d'abaisser le point d'écoulement de la charge initiale, dans ce cas un résidu d'hydrocraquage, tout en conservant un haut indice de viscosité (Vl). Exemple 3: Préparation du catalyseur C2 de prétraitement par hydroconversionhydroisomérisation de la charge soumise au déparaffinaqe Le catalyseur de prétraitement par hydroconversion-hydroisomérisation C2 est 10 préparé à partir d'un support de silice-alumine utilisée sous forme d'extrudés. Elle contient 40 % poids de silice (SiO2) et 60 % poids d'alumine (AI203). La silice-alumine avant ajout du métal noble, présente une surface de 332 m2/g et son volume poreux total est de 0,82 ml/g. Le catalyseur C2 est obtenu après imprégnation du métal noble sur le support. Le 15 sel de platine H2PtCI6 est dissous dans un volume de solution correspondant au volume poreux total à imprégner. Le solide est ensuite calciné pendant 2 heures sous air à 500 C. La teneur en platine est de 0,48 % poids. Mesurée sur le catalyseur, la surface BET est égale à 310 m2/g. La dispersion du platine mesurée par titrage H2/O2 est de %. Exemple 4: Prétraitement sur le catalyseur C2 d'un distillat sous-vide hydroraffiné suivi d'une séparation et utilisation du catalyseur C1 en hydrodéparaffinagqe Le catalyseur dont la préparation est décrite dans l'exemple 3 est utilisé afin de prétraiter une charge qui est un VGO préalablement hydroraffiné dans le but d'obtenir des bases huiles. Afin de pouvoir directement utiliser les catalyseurs d'étape de prétraitement, 25 la charge a donc été préalablement hydroraffinée et les principales caractéristiques de la charge obtenues sont reportées dans le Tableau 3 ci-après: Tableau 3: Caractéristiques de la charge Teneur en Soufre (ppm poids) 3 Teneur en Azote (ppm poids) 1 point initial 335 0C point 10 % 397 OC point 50 % 459 0C point 90 % 537 OC point final 600 0C point d'écoulement + 42 0C VI après déparaffinage au solvant 105 Méthylisobutylcétone (MIBC) (-20 OC) Cette charge a été utilisée pour évaluer le catalyseur C2 et préparer la charge qui sera ensuite hydrodéparaffinée catalytiquement sur le catalyseur Ci. L'unité de test catalytique comprend un réacteur en lit fixe, à circulation 5 ascendante de la charge ("up-flow"), dans lequel est introduit 80 ml de catalyseur C2. Ce catalyseur est alors soumis à une atmosphère d'hydrogène pur à une pression de 12 MPa afin d'assurer la réduction de l'oxyde de platine en platine métallique puis la charge est enfin injectée. La pression totale est de 12 MPa, le débit d'hydrogène est de 1000 litres d'hydrogène gazeux par litre de charge injectée, la vitesse volumique horaire 10 est de 1.0 h-1 et la température de réaction de 335 OC. Après réaction, les effluents sont fractionnés en produits légers (essence PI-1i50OC), distillats moyens (150-380 0C) et résidu (380+ OC). La conversion nette de la charge en produits ayant des points d'ébullition inférieurs à 380 0C obtenue dans ces conditions est de 32 % poids. Le VI de la fraction 15 380 OC+ ainsi obtenu et après déparaffinage au solvant (-20 0C) par la méthyl-isobutylcétone (MIBC) est de 125 soit une augmentation du VI de 20 points par rapport à la charge initiale. En revanche le point d'écoulement de la fraction 380 C+ n'a été que faiblement diminué puisqu'il s'établit à une valeur de +38 OC contre +42 OC initialement. La fraction 250-380 C qui correspond à une coupe gazole et qui résulte de l'étape 20 de prétraitement convertissant du résidu d'hydrocraquage présente un point d'écoulement de -18 OC et un indice de cétane de 59, ce qui en fait un excellent gazole. Le résidu (fraction 380 C+) préparé ci-dessus est alors déparaffiné et hydrofini dans une unité comportant deux réacteurs à lit fixe à circulation ascendante de la charge ("up-flow"), Dans le premier réacteur on introduit 80 ml du catalyseur Cl d'hydrodéparaffinage préparé dans l'exemple 1 et dans le second réacteur on introduit un catalyseur d'hydrofinition contenant 1 % poids de Pt, 1 % poids F et 1 % poids de CI sur alumine. Les catalyseurs sont alors soumis à une atmosphère d'hydrogène pur à une 5 pression de 12 MPa afin d'assurer la réduction de l'oxyde de platine en platine métallique puis la charge (fraction 380 OC+ produite dans l'exemple 4) est injectée. La pression totale est de 12 MPa, le débit d'hydrogène est de 1000 litres d'hydrogène gazeux par litre de charge injectée, la vitesse volumique horaire dans le premier réacteur contenant C2 est de 1,2 h-1 et la température de réaction de 330 OC et 10 dans le second réacteur, contenant le catalyseur d'hydrofinition la pression totale est la même aux pertes de charge près, la température de réaction est 220 OC et la totalité de l'effluent issu du premier réacteur circule à une vitesse spatiale de 0,5 h-'. Après réaction, les effluents sont fractionnés en produits légers (essence Pl150 OC), distillats moyens (150-380 0C) et résidu (380 'C+). L'effluent est récupéré puis est distillé sous vide. Les rendements en fraction huile (fraction 380 OC+) ainsi que les caractéristiques du résidu 380 0C+ sont reportées dans le Tableau 4 pour la charge, pour la fraction 380 OC+ issue de l'étape de prétraitement convertissant et pour la fraction 380 0C+ issue de l'étape de déparaffinage catalytique et d'hydrofinition. Tableau 4 1 2 3 Charge = Résidu d'hydrocraquage Etape (a) (Étape de préraitement) Etape (b) + hydrofinition (hydrodéparaffinage + hydrofinition catalytiques) Température de 335 330 220 réaction C Ptotale (bars) 120 120 120 Conversion en / 32 / 380 C- (% poids) Soufre (ppm poids) 3 / / Azote (ppm poids) 1 / / Fraction 380 C+ Point d'écoulement +42 +38 -21 (OC) Fraction 380 C+ Fraction 380 OC+ Fraction 380 C+ Fraction 380 OC+ après traitement du résidu hydroisomérisée et hydroisomérisée, d'hydrocraquage déparaffinée au déparaffi née et déparaffiné au solvant hydrofinie solvant catalytiquement VI 105 125 124 Point d'écoulement -20 -20 -21 (OC) Couleur Saybolt +30 Absorption UV / (D2008) 260-280 nm/ / 0,0006 280-290 nm/ / 0,0005 290-300 nm/ / 0,0003 300-360 nm/ / 0,0002 360-400 nm/ / REVENDICATIONS 1. Catalyseur comportant au moins une zéolithe (tamis moléculaire) choisie dans le groupe formé par les zéolithes de type structural TON (Theta-1, ZSM-22, ISI-1, NU-1i0 5 et KZ-2) et au moins une zéolithe ZBM- 30, au moins un élément hydrodéshydrogénant, et au moins une matrice minérale poreuse. 2. Catalyseur selon la revendication 1 dans lequel la zéolithe ZBM-30 est synthétisée avec un structurant particulier tel que le triéthylènetétramine, 3. Catalyseur selon l'une des revendications 1 à 2 dans lequel l'élément hydro10 déshydrogénant est choisi parmi les éléments du groupe VIB et du groupe Vili de la classification périodique. 4. Catalyseur selon la revendication 3 dans lequel l'élément hydrodéshydrogénant du groupe VIB est le molybdène et/ou le tungstène. 5. Catalyseur selon l'une des revendications 3 à 4 dans lequel l'élément hydro15 déshydrogénant du groupe VIII est un métal noble du groupe VIII. 6. Catalyseur selon la revendication 5 dans lequel l'élément hydrodéshydrogénant du groupe VIII est le platine et/ou le palladium. 7. Catalyseur selon l'une des revendications précédentes soumis à un traitement de sulfuration. 8. Procédé pour l'amélioration du point d'écoulement d'une charge paraffinique dans lequel la charge à traiter est mise au contact d'un catalyseur de déparaffinage comprenant au moins une zéolithe (tamis moléculaire) choisie dans le groupe formé par les zéolithes de type structural TON (Theta-1, ZSM-22, ISI-1, NU-10 et KZ-2) et au moins une zéolithe ZBM-30, au moins un élément hydro-déshydrogénant et au 25 moins une matrice poreuse. 9. Procédé selon la revendication 8 dans lequel les charges traitées possèdent au moins 20 % volume de composés bouillant au-dessus de 340 OC. 10. Procédé selon l'une des revendications 8 à 9 dans lequel les conditions opératoires sont les suivantes: - la température de réaction est comprise entre 200 et 450 OC. - la pression est comprise entre 0,1 et 25 MPa. - la vitesse volumique horaire (wvvh exprimée en volume de charge injectée par unité de volume de catalyseur et par heure) est comprise entre environ 0,05 et environ 30 h-1. 11. Procédé selon l'une des revendications 8 à 10 dans lequel la charge subit préalablement une étape d'hydroisomérisation-hydroconversion. 12. Procédé selon la revendication 11 dans lequel l'effluent issu de l'étape d'hydroisomérisation-conversion est envoyé en totalité sur le catalyseur de 10 déparaffinage. 13. Procédé selon l'une des revendications 11 à 12 dans lequel l'étape d'hydroisomérisation-hydroconversion est précédée d'une étape d'hydroraffinage. 14. Procédé selon la revendication 13 dans lequel l'étape d'hydroraffinage est suivie d'une séparation intermédiaire. 15. Procédé selon l'une des revendications 8 à 14 dans lequel l'effluent en sortie de l'étape d'hydrodéparaffinage catalytique est au moins en partie envoyé sur un catalyseur d'hydrofinition.